(57)【要約】【課題】水に不溶の微粒子を水溶液に分散させることができる微粒子分散剤と微粒子分散方法、および、水に不溶の微粒子に良好なめっき皮膜を形成するための無電解めっき方法を提供する。【解決手段】水に不溶の微粒子を水溶液に分散させるための微粒子分散剤として、両性界面活性剤のアルキルジ（アミノエチル）グリシンとカチオン界面活性剤のジメチルベンジルアルキルアンモニウムクロライドとの含有比率が、３：５０００〜５００：１の範囲内となるように、グリシン系の両性界面活性剤とベンジルアンモニウム・クロライド系のカチオン界面活性剤とを少なくとも含有するものとし、この微粒子分散剤を、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように水溶液に添加する。【選択図】  なし【特許請求の範囲】
【請求項１】
水に不溶の微粒子を水溶液に分散させるための微粒子分散剤において、
少なくともグリシン系の両性界面活性剤とベンジルアンモニウム・クロライド系のカチオン界面活性剤とを含有し、両性界面活性剤のアルキルジ（アミノエチル）グリシンとカチオン界面活性剤のジメチルベンジルアルキルアンモニウムクロライドとの含有比率が、３：５０００〜５００：１の範囲内であることを特徴とする微粒子分散剤。
【請求項２】
水に不溶の微粒子を水溶液に分散させる微粒子分散方法において、
微粒子を分散させるための水溶液に、請求項１に記載の微粒子分散剤を、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように添加することを特徴とする微粒子分散方法。
【請求項３】
水に不溶の微粒子を水溶液に分散させる微粒子分散方法において、
微粒子を分散させるための水溶液に、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるようにグリシン系の両性界面活性剤とベンジルアンモニウム・クロライド系のカチオン界面活性剤とを少なくとも含有させることを特徴とする微粒子分散方法。
【請求項４】
水に不溶の微粒子に表面処理を施した後、無電解めっきにより微粒子表面に皮膜を形成する無電解めっき方法において、
微粒子の表面処理液、および、無電解めっき浴に、請求項１に記載の微粒子分散剤を、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように添加することを特徴とする無電解めっき方法。
【請求項５】
水に不溶の微粒子に表面処理を施した後、無電解めっきにより微粒子表面に皮膜を形成する無電解めっき方法において、
微粒子の表面処理液、および、無電解めっき浴に、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるようにグリシン系の両性界面活性剤とベンジルアンモニウム・クロライド系のカチオン界面活性剤とを少なくとも含有させることを特徴とする無電解めっき方法。
【発明の詳細な説明】
【０００１】
【発明の属する技術分野】
本発明は、微粒子、特に水に不溶の微粒子を水溶液に分散させるための微粒子分散剤と、このような微粒子を水溶液に分散させる微粒子分散方法、および、上記の微粒子に良好な無電解めっきを行うための無電解めっき方法に関する。
【０００２】
【従来の技術】
【特許文献１】特開２００２−８８４９７号公報
【特許文献２】特開平９−１８４０７７号公報
従来から有機質、無機質、あるいは、有機無機複合体からなる微粒子であって、水に不溶の微粒子は、一般成形品用の無電解めっき浴における分散性が悪く、表面に均一な表面処理を行うことが困難で、無めっき、不均一な析出皮膜、凝集等が生じるという問題があった。
これらを改善するために、水に不溶の微粒子を表面処理液や無電解めっき浴に分散する方法として、オリフィス収縮流、回転せん断流や超音波を用いた物理的分散方法が用いられている（特許文献１）。また、界面活性剤を使用した分散方法も提案されている（特許文献２）。
【０００３】
【発明が解決しようとする課題】
しかしながら、上述のような物理的分散方法では、分散対象となる微粒子の材質や大きさ等により、使用する装置の改良や分散条件の変更等を必要とし、工程が煩雑であったり、装置コストの増大を来たすという問題があった。また、界面活性剤を使用した従来の分散方法では、十分な分散効果が得られず、特に粒径が１μｍ以下の微粒子の分散が不十分であるという問題があった。
本発明は、上述のような実情に鑑みてなされたものであり、水に不溶の微粒子を水溶液に分散させることができる微粒子分散剤と微粒子分散方法、および、水に不溶の微粒子に良好な無電解めっきを行うための無電解めっき方法を提供することを目的とする。
【０００４】
【課題を解決するための手段】
このような目的を達成するために、本発明は、水に不溶の微粒子を水溶液に分散させるための微粒子分散剤において、少なくともグリシン系の両性界面活性剤とベンジルアンモニウム・クロライド系のカチオン界面活性剤とを含有し、両性界面活性剤のアルキルジ（アミノエチル）グリシンとカチオン界面活性剤のジメチルベンジルアルキルアンモニウムクロライドとの含有比率が、３：５０００〜５００：１の範囲内であるような構成とした。
【０００５】
本発明は、水に不溶の微粒子を水溶液に分散させる微粒子分散方法において、微粒子を分散させるための水溶液に、上記の本発明の微粒子分散剤を、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように添加するような構成とした。
【０００６】
本発明は、水に不溶の微粒子を水溶液に分散させる微粒子分散方法において、微粒子を分散させるための水溶液に、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるようにグリシン系の両性界面活性剤とベンジルアンモニウム・クロライド系のカチオン界面活性剤とを少なくとも含有させるような構成とした。
【０００７】
本発明は、水に不溶の微粒子に表面処理を施した後、無電解めっきにより微粒子表面に皮膜を形成する無電解めっき方法において、微粒子の表面処理液、および、無電解めっき浴に、上記の本発明の微粒子分散剤を、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように添加するような構成とした。
【０００８】
本発明は、水に不溶の微粒子に表面処理を施した後、無電解めっきにより微粒子表面に皮膜を形成する無電解めっき方法において、微粒子の表面処理液、および、無電解めっき浴に、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるようにグリシン系の両性界面活性剤とベンジルアンモニウム・クロライド系のカチオン界面活性剤とを少なくとも含有させるような構成とした。
【０００９】
【発明の実施の形態】
次に、本発明の最適な実施形態について説明する。
（微粒子分散剤）
本発明の微粒子分散剤は、少なくともグリシン系の両性界面活性剤とベンジルアンモニウム・クロライド系のカチオン界面活性剤とを含有するものであり、上記の両性界面活性剤とカチオン界面活性剤は、両性界面活性剤のアルキルジ（アミノエチル）グリシンとカチオン界面活性剤のジメチルベンジルアルキルアンモニウムクロライドとの含有比率が、３：５０００〜５００：１の範囲、好ましくは３：５００〜５０：１の範囲内となるように含有される。両性界面活性剤とカチオン界面活性剤の含有比率が上記の範囲から外れると、微粒子の攪拌分散性が不十分であったり、十分な分散状態が保持できないことになり好ましくない。
【００１０】
本発明の微粒子分散剤に含有されるグリシン系の両性界面活性剤としては、例えば、下記の一般式（１）で表されるものが好ましい。
【化１】
2004353017.tif 000002
具体的には、アルキルジ（アミノエチル）グリシン、ナトリウムアルキルジ（アミノエチル）グリシン、塩酸アルキルジ（アミノエチル）グリシン、塩酸アルキルポリアミノエチレングリシン等を挙げることができる。
【００１１】
また、本発明の微粒子分散剤に含有されるベンジルアンモニウム・クロライド系のカチオン界面活性剤としては、例えば、下記の一般式（２）で表されるものが好ましい。
【化２】
2004353017.tif 000003
具体的には、ジメチルベンジルアルキルアンモニウムクロライド、テトラデシルジメチルベンジルアルキルアンモニウムクロライド、オクタデシルジメチルベンジルアルキルアンモニウムクロライド等を挙げることができる。
【００１２】
上述のような本発明の微粒子分散剤は、水に不溶の微粒子を水溶液に分散させるものであり、対象となる微粒子に特に制限はなく、例えば、アクリル樹脂、スチレン樹脂、エポキシ樹脂、ポリイミド樹脂、フェノール樹脂、ポリエステル樹脂等の樹脂微粒子、活性炭、カーボンファイバー、カーボンナノチューブ、フラーレン、ダイヤモンド等の炭素原子からなる微粒子、金属微粒子、金属酸化物微粒子、金属窒化物微粒子、ケイ素系の化合物からなるセラミックス微粒子、半導体チップのような有機無機複合微粒子を挙げることができ、微粒子の平均粒径は１ｎｍ〜５ｍｍの範囲である。
尚、水に不溶の微粒子を分散させる水溶液とは、水を含む任意の水溶液であり、分散対象である微粒子に応じて適宜決まるものであり、特に制限はない。
【００１３】
（微粒子分散方法）
本発明の微粒子分散方法は、水に不溶の微粒子を水溶液に分散させる方法であり、上述の本発明の微粒子分散剤を、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように、微粒子を分散させる水溶液に添加するものである。
【００１４】
また、本発明の微粒子分散方法は、水に不溶の微粒子を水溶液に分散させる方法であり、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように、少なくともグリシン系の両性界面活性剤とベンジルアンモニウム・クロライド系のカチオン界面活性剤とを、微粒子を分散させる水溶液に含有させるものである。
【００１５】
本発明の微粒子分散方法では、微粒子を分散させるための水溶液に含有させる両性界面活性剤とカチオン界面活性剤の各濃度が上記の範囲から外れると、微粒子の攪拌分散性が不十分であったり、十分な分散状態が保持できないことになり好ましくない。水溶液に両性界面活性剤とカチオン界面活性剤を含有させる工程は、水溶液に微粒子を投入する工程の前後いずれであってもよい。また、微粒子の分散時に機械的攪拌、あるいは、超音波分散等を併用してもよい。
本発明の微粒子分散方法において、本発明の微粒子分散剤を使用せず、個別にグリシン系の両性界面活性剤とベンジルアンモニウム・クロライド系のカチオン界面活性剤とを水溶液に含有させる場合も、使用する両性界面活性剤、カチオン界面活性剤は、上述の本発明の微粒子分散剤に使用するものとして例示したものが好ましい。
【００１６】
本発明の微粒子分散方法において分散対象となる微粒子は、水に不溶で水溶液に分散させることが困難な微粒子であれば特に制限はなく、例えば、上述の本発明の微粒子分散剤の説明で挙げたような微粒子であり、その平均粒径は１ｎｍ〜５ｍｍの範囲である。
尚、水に不溶の微粒子を分散させる水溶液とは、水を含む任意の水溶液であり、分散対象である微粒子に応じて適宜決まるものであり、特に制限はない。
【００１７】
（微粒子への無電解めっき法）
本発明の微粒子への無電解めっき法は、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように上述の本発明の微粒子分散剤を添加した表面処理液、および、無電解めっき浴を使用して、水に不溶の微粒子に表面処理を施した後、無電解めっきにより微粒子表面に皮膜を形成するものである。
【００１８】
また、本発明の微粒子への無電解めっき法は、両性界面活性剤のアルキルジ（アミノエチル）グリシンの濃度が０．００１５〜１．５ｇ／Ｌの範囲となり、かつ、カチオン界面活性剤のジメチルベンジルアルキルアンモニウムクロライドの濃度が０．００３〜２．５ｇ／Ｌの範囲となるように少なくともグリシン系の両性界面活性剤とベンジルアンモニウム・クロライド系のカチオン界面活性剤とを含有させた表面処理液、および、無電解めっき浴を使用して、水に不溶の微粒子に表面処理を施した後、無電解めっきにより微粒子表面に皮膜を形成するものである。
【００１９】
本発明における表面処理液とは、脱脂液、表面調整液、触媒付与液等である。また、本発明における無電解めっき浴とは、無電解ニッケルめっき浴、無電解銅めっき浴、、無電解錫めっき浴、無電解金めっき浴、無電解銀めっき浴、および、それらの置換型めっき浴等を挙げることができる。
【００２０】
本発明の無電解めっき方法において、表面処理液や無電解めっき浴に含有させる両性界面活性剤とカチオン界面活性剤の各濃度が上記の範囲から外れると、微粒子の攪拌分散性が不十分であったり、十分な分散状態が保持できないことになり好ましくない。尚、表面処理液や無電解めっき浴に両性界面活性剤とカチオン界面活性剤を含有させる工程は、これらの水溶液に微粒子を投入する工程の前後いずれであってもよい。また、微粒子の分散時に機械的攪拌、あるいは、超音波分散等を併用してもよい。
【００２１】
本発明の無電解めっき方法において、本発明の微粒子分散剤を使用せず、個別にグリシン系の両性界面活性剤とベンジルアンモニウム・クロライド系のカチオン界面活性剤とを表面処理液や無電解めっき浴に含有させる場合も、使用する両性界面活性剤、カチオン界面活性剤は、上述の本発明の微粒子分散剤に使用するものとして例示したものが好ましい。
本発明において無電解めっきにより皮膜を形成する対象となる微粒子は、水に不溶で、従来から無電解めっきによる皮膜形成が困難な微粒子であり、特に制限はなく、例えば、上述の本発明の微粒子分散剤の説明で挙げたような微粒子であり、その平均粒径は１ｎｍ〜５ｍｍの範囲である。
【００２２】
【実施例】
次に、実施例を示して本発明を更に詳細に説明する。
［実施例１］
グリシン系の両性界面活性剤として、日本油脂（株）製ニッサンアノンＬＧを準備し、また、ベンジルアンモニウム・クロライド系のカチオン界面活性剤として、日本油脂（株）製カチオンＦ２−５０Ｅを準備した。これらの界面活性剤を、両性界面活性剤のアルキルジ（アミノエチル）グリシンとカチオン界面活性剤のジメチルベンジルアルキルアンモニウムクロライドとの含有比率が、３：５となるように混合して、本発明の微粒子分散剤を得た。
【００２３】
次に、水に上記の微粒子分散剤を、両性界面活性剤のアルキルジ（アミノエチル）グリシンの濃度が０．１５ｇ／Ｌで、かつ、カチオン界面活性剤のジメチルベンジルアルキルアンモニウムクロライドの濃度が０．２５ｇ／Ｌとなるように添加して得た水溶液に、下記の表１に示される５種の微粒子を投入して分散状態を観察した。
比較として、同じ５種の微粒子を微粒子分散剤を添加していない水に投入して分散状態を観察した。
【００２４】
【表１】
2004353017.tif 000004
表１に示されるように、本発明の微粒子分散剤を使用した微粒子分散方法では、５種の微粒子がいずれも均一に分散したことが確認された。
【００２５】
［実施例２］
グリシン系の両性界面活性剤として、日本油脂（株）製ニッサンアノンＬＧ（以下、本実施例では「ＬＧ」と記す）を準備し、また、ベンジルアンモニウム・クロライド系のカチオン界面活性剤として、日本油脂（株）製カチオンＦ２−５０Ｅ（以下、本実施例では「Ｆ２−５０Ｅ」と記す）を準備した。次いで、ＬＧのアルキルジ（アミノエチル）グリシンの濃度、および、Ｆ２−５０Ｅのジメチルベンジルアルキルアンモニウムクロライドの濃度が下記の表２に示される濃度となるように水に含有させて１８種の水溶液（試料１〜１８）を得た。これらの各水溶液（１０００ｍＬ）に平均粒径８μｍのアクリル樹脂微粒子（積水化学工業（株）製ＭＢＸ−８）を０．１ｇ投入して攪拌したときの分散性、および、攪拌後１時間静置した後の分散の保持性を下記の評価基準で評価して、結果を下記の表２に示した。
【００２６】
（分散性の評価基準）
◎：微粒子投入後攪拌により均一に分散する
○：微粒子投入後攪拌により均一に分散するが、液面に浮遊している微粒子が若干存在する
×：攪拌しても分散せず液面に微粒子が浮遊している
（保持性の評価基準）
◎：微粒子が均一に分散した状態が保持されている
○：微粒子の一部に沈降あるいは液面への浮遊が生じている
×：微粒子は沈降または液面への浮遊により完全に分離している
【００２７】
【表２】
2004353017.tif 000005
【００２８】
表２に示されるように、ＬＧのアルキルジ（アミノエチル）グリシンの濃度が０．００１５〜１．５ｇ／Ｌの範囲内で、かつ、Ｆ２−５０Ｅのジメチルベンジルアルキルアンモニウムクロライドの濃度が０．００３〜２．５ｇ／Ｌの範囲内にある試料１〜１４は、アクリル樹脂微粒子の分散性および保持性が良好なことが確認された。
【００２９】
［実施例３］
無電解めっきにより皮膜を形成する対象となる微粒子として、平均粒径８μｍのアクリル樹脂微粒子（積水化学工業（株）製ＭＢＸ−８）を準備した。
また、グリシン系の両性界面活性剤として、日本油脂（株）製ニッサンアノンＬＧを準備し、また、ベンジルアンモニウム・クロライド系のカチオン界面活性剤として、日本油脂（株）製カチオンＦ２−５０Ｅを準備した。これらの界面活性剤を、ニッサンアノンＬＧのアルキルジ（アミノエチル）グリシン濃度とカチオンＦ２−５０Ｅのジメチルベンジルアルキルアンモニウムクロライド濃度が同等となるように混合して、本発明の微粒子分散剤を得た。
【００３０】
次に、市販のアルカリ脱脂液（メルテックス（株）製メルクリーナーＩＴＯ−１７０）に、上記の微粒子分散剤を、ニッサンアノンＬＧのアルキルジ（アミノエチル）グリシン濃度が０．５ｇ／Ｌで、かつ、カチオンＦ２−５０Ｅのジメチルベンジルアルキルアンモニウムクロライド濃度が０．５ｇ／Ｌとなるように添加した。このアルカリ脱脂液１０００ｍＬに上記のアクリル樹脂微粒子０．１ｇを投入し分散させて脱脂処理（３０分間）を施し、水洗した。
次いで、濃度４５ｇ／Ｌの水酸化カリウム水溶液に、上記の微粒子分散剤を、ニッサンアノンＬＧのアルキルジ（アミノエチル）グリシン濃度が０．５ｇ／Ｌで、かつ、カチオンＦ２−５０Ｅのジメチルベンジルアルキルアンモニウムクロライド濃度が０．５ｇ／Ｌとなるように添加して脱脂液を得た。この脱脂液１０００ｍＬに上記の脱脂処理後のアクリル樹脂微粒子０．１ｇを投入し分散させて再度脱脂処理（３０分間）を施し、水洗した。
【００３１】
次に、市販の表面調整剤（メルテックス（株）製メルプレートコンディショナー１１０１）に、上記の微粒子分散剤を、ニッサンアノンＬＧのアルキルジ（アミノエチル）グリシン濃度が０．５ｇ／Ｌで、かつ、カチオンＦ２−５０Ｅのジメチルベンジルアルキルアンモニウムクロライド濃度が０．５ｇ／Ｌとなるように添加した。この表面調整剤１０００ｍＬに、脱脂処理済みのアクリル樹脂微粒子０．１ｇを投入し分散させて表面調整処理（３０分間）を施し、水洗した。
次いで、市販のパラジウム触媒液（メルテックス（株）製メルプレートアクチベーター７３３１）に、上記の微粒子分散剤を、ニッサンアノンＬＧのアルキルジ（アミノエチル）グリシン濃度が０．５ｇ／Ｌで、かつ、カチオンＦ２−５０Ｅのジメチルベンジルアルキルアンモニウムクロライド濃度が０．５ｇ／Ｌとなるように添加した。このパラジウム触媒液１０００ｍＬに、上記の表面調整済みのアクリル樹脂微粒子０．１ｇを投入し分散させて触媒付与処理（３０分間）を施した。
【００３２】
その後、市販の自己触媒型の無電解ニッケルめっき液（メルテックス（株）製メルプレートＮｉ−８６７）に、上記の微粒子分散剤を、ニッサンアノンＬＧのアルキルジ（アミノエチル）グリシン濃度が０．５ｇ／Ｌで、かつ、カチオンＦ２−５０Ｅのジメチルベンジルアルキルアンモニウムクロライド濃度が０．５ｇ／Ｌとなるように添加して無電解ニッケルめっき浴とした。この無電解ニッケルめっき浴（４５℃）に、上記の触媒付与処理を施したアクリル樹脂微粒子０．１ｇを投入し分散させて無電解ニッケルめっきを行った。
【００３３】
上述のように無電解ニッケルめっきを施したアクリル樹脂微粒子の表面には、ニッケルめっき皮膜が均一に形成されていることが確認された。
また、上述の脱脂液（２種）、表面調整剤、パラジウム触媒液、および、無電解ニッケルめっき液に、本発明の微粒子分散剤を使用せず、グリシン系の両性界面活性剤である日本油脂（株）製ニッサンアノンＬＧと、ベンジルアンモニウム・クロライド系のカチオン界面活性剤である日本油脂（株）製カチオンＦ２−５０Ｅとを、ニッサンアノンＬＧのアルキルジ（アミノエチル）グリシン濃度が０．５ｇ／Ｌで、かつ、カチオンＦ２−５０Ｅのジメチルベンジルアルキルアンモニウムクロライド濃度が０．５ｇ／Ｌとなるように別個に含有させた場合も、アクリル樹脂微粒子の表面にニッケルめっき皮膜を均一に形成できることを確認した。
【００３４】
尚、上述の脱脂液（２種）、表面調整剤、パラジウム触媒液、および、無電解ニッケルめっき液のいずれも、本発明の微粒子分散剤を添加しない場合、アクリル樹脂微粒子は液面に浮遊した状態で、所望の処理を施すことができず、無めっき、不均一な析出皮膜、凝集等が生じた。
【００３５】
［比較例１］
グリシン系ではない両性界面活性剤として、日本油脂（株）製ＢＬ、日本油脂（株）製ＧＬＭ−ＲＢＬ、日本油脂（株）製ＢＤＦ−Ｒ、日本油脂（株）製ＢＦの４種を準備し、また、ベンジルアンモニウム・クロライド系ではないカチオン界面活性剤として、日本油脂（株）製ＳＡを準備した。そして、水に両性界面活性剤濃度が０．５ｇ／Ｌとなり、カチオン界面活性剤濃度が０．５ｇ／Ｌとなるように混合して、４種の水溶液を得た。この水溶液に平均粒径８μｍのアクリル樹脂微粒子（積水化学工業（株）製ＭＢＸ−８）を投入して分散状態を観察した。しかし、いずれもアクリル樹脂微粒子が水面に浮遊して、均一な分散は得られなかった。
【００３６】
［比較例２］
グリシン系ではない両性界面活性剤として、日本油脂（株）製ＢＬを準備し、また、ベンジルアンモニウム・クロライド系ではないカチオン界面活性剤として、日本油脂（株）製ＳＡ、日本油脂（株）製ＡＢの２種を準備した。そして、水に両性界面活性剤濃度が０．５ｇ／Ｌとなり、カチオン界面活性剤濃度が０．５ｇ／Ｌとなるように混合して、２種の水溶液を得た。この水溶液に平均粒径８μｍのアクリル樹脂微粒子（積水化学工業（株）製ＭＢＸ−８）を投入して分散状態を観察した。しかし、いずれもアクリル樹脂微粒子が水面に浮遊して、均一な分散は得られなかった。
【００３７】
【発明の効果】
以上詳述したように、本発明によれば微粒子分散剤が、両性界面活性剤のアルキルジ（アミノエチル）グリシンとカチオン界面活性剤のジメチルベンジルアルキルアンモニウムクロライドとが所定の比率となるようにグリシン系の両性界面活性剤とベンジルアンモニウム・クロライド系のカチオン界面活性剤とを少なくとも含有するので、この微粒子分散剤を所定の濃度で水溶液に添加することにより、あるいは、水溶液に、両性界面活性剤のアルキルジ（アミノエチル）グリシンとカチオン界面活性剤のジメチルベンジルアルキルアンモニウムクロライドとが所定の濃度となるように両性界面活性剤とカチオン界面活性剤とを少なくとも含有させることにより、水に不溶の微粒子を水溶液に分散させることができ、無電解めっき法に用いる表面処理液や無電解めっき浴においても同様に、水に不溶の微粒子を分散させることができ、このような微粒子の表面に均一なめっき皮膜を形成することができる。